(57)【要約】【課題】色再現性と共に残光時間を利用して輝度特性を改善した蛍光体組成物及びこれを含むプラズマディスプレイパネルを提供する。【解決手段】本発明によれば、下記化学式１の化合物または下記化学式２の化合物と、下記化学式３の化合物とを３：７〜６：４の質量比で含有する蛍光体組成物が提供される。  Ｇｄ１−ｙＴｂｙＡｌ３（ＢＯ３）４（０．０５≦Ｙ≦０．８）  ・・・（化学式１）  ＹＢＯ３：Ｔｂ３＋  ・・・（化学式２）  Ｚｎ（Ｇａ１−ＸＡｌＸ）２Ｏ４：Ｍｎ２＋（０．２≦Ｘ≦０．８）  ・・・（化学式３）【選択図】図１
2009209364.tif 000002
【特許請求の範囲】
【請求項１】
下記化学式１の化合物又は下記化学式２の化合物と、下記化学式３の化合物とを、３：７〜６：４の質量比で含有することを特徴とする、蛍光体組成物。
Ｇｄ１−ｙＴｂｙＡｌ３（ＢＯ３）４（０．０５≦Ｙ≦０．８）  ・・・（化学式１）
ＹＢＯ３：Ｔｂ３＋  ・・・（化学式２）
Ｚｎ（Ｇａ１−ＸＡｌＸ）２Ｏ４：Ｍｎ２＋（０．２≦Ｘ≦０．８）  ・・・（化学式３）
【請求項２】
前記蛍光体組成物は、緑色光を発光することを特徴とする、請求項１に記載の蛍光体組成物。
【請求項３】
互いに対向する第１基板および第２基板と、
前記第１基板と前記第２基板との間の放電空間に配置された蛍光体層と、
前記放電空間に放電を起こすように電圧を印加する放電電極と、
前記放電空間に注入された放電ガスと、
を備え、
前記蛍光体層は、下記化学式１の化合物又は下記化学式２の化合物と、下記化学式３の化合物と、を、３：７〜６：４の質量比で混合した蛍光体を含有する
ことを特徴とする、プラズマディスプレイパネル。
Ｇｄ１−ｙＴｂｙＡｌ３（ＢＯ３）４（０．０５≦Ｙ≦０．８）  ・・・（化学式１）
ＹＢＯ３：Ｔｂ３＋  ・・・（化学式２）
Ｚｎ（Ｇａ１−ＸＡｌＸ）２Ｏ４：Ｍｎ２＋（０．２≦Ｘ≦０．８）  ・・・（化学式３）
【請求項４】
前記放電空間は、複数の放電セルに区画され、
前記放電セルに、緑色蛍光体層が配置され、
前記緑色蛍光体層は、前記化学式１の化合物又は前記化学式２の化合物と、前記化学式３の化合物を３：７〜６：４の質量比で混合した緑色蛍光体を含有する
ことを特徴とする、請求項３に記載のプラズマディスプレイパネル。
【請求項５】
前記放電空間は、複数の放電セルに区画され、
前記放電セルそれぞれに、赤色蛍光体層、緑色蛍光体層、及び青色蛍光体層が配置され、
前記緑色蛍光体層は、前記化学式１の化合物又は前記化学式２の化合物と、前記化学式３の化合物を３：７〜６：４の質量比で混合した緑色蛍光体を含有する
ことを特徴とする、請求項３に記載のプラズマディスプレイパネル。
【発明の詳細な説明】
【技術分野】
【０００１】
本発明は、蛍光体組成物及びプラズマディスプレイパネルに関する。
【背景技術】
【０００２】
ディスプレイ装置は、自ら光を出す自発光型ディスプレイと、別途のランプを使用する非自発光型ディスプレイとに区分される。非自発光型ディスプレイとして、液晶ディスプレイ装置（Ｌｉｑｕｉｄ  Ｃｒｙｓｔａｌ  Ｄｉｓｐｌａｙ：ＬＣＤ）があり、自発光型ディスプレイとして、プラズマディスプレイパネル（ＰＤＰ）、陰極線管（Ｃａｔｈｏｄｅ  Ｒａｙ  Ｔｕｂｅ：ＣＲＴ）、有機発光ディスプレイ装置（Ｏｒｇａｎｉｃ  Ｌｉｇｈｔ  Ｅｍｉｔｔｉｎｇ  Ｄｉｏｄｅ：ＯＬＥＤ）などがある。
【０００３】
このような自発光型ディスプレイには、蛍光体が使われるが、蛍光体は大きく光発光型（ＰＬ）、陰極線発光型（ＣＬ）、電界発光型（ＥＬ）に分類され、自発光型ディスプレイ装置で最近注目されているＰＤＰは、光発光型蛍光体を使用する。
【０００４】
一方、前記自発光型ディスプレイ装置でフルカラー具現のために、赤色、緑色、及び青色の３色光を利用する。これら３色光のうち緑色成分の発光が、画像具現に最も重要な役割をする。その理由は、人間の眼のフォトニック応答が約５３５nm（可視スペクトルの緑色成分）でそのピーク感度を持つためである。
【０００５】
従来のＰＤＰの緑色蛍光体として、Ｚｎ２ＳｉＯ４：Ｍｎ、ＹＢＯ３：Ｔｂ、（Ｙ１−ｘ−ｙＧｄｘＴｂｙ）Ａｌ３（ＢＯ３）４などが使用されてきた。しかし、従来のＺｎ２ＳｉＯ４：Ｍｎ、ＹＢＯ３：Ｔｂ、（Ｙ１−ｘ−ｙＧｄｘＴｂｙ）Ａｌ３（ＢＯ３）４などの緑色蛍光体では、これ以上輝度を高めることができず、色再現性と共に考慮されて輝度の改善にも限界がある。
【０００６】
他方、蛍光体の残光時間も、発光効率に相当な影響を及ぼす。また、発光効率もディスプレイ装置の輝度に直接的な影響を及ぼす。そのため、色再現性と共に残光時間を短縮して輝度特性を改善した蛍光体組成物の開発が希求されていた。
【発明の概要】
【発明が解決しようとする課題】
【０００７】
そこで、本発明は、このような問題に鑑みてなされたもので、その目的は、色再現性と共に残光時間を短縮して発光効率を高めることにより輝度を向上させることが可能な、新規かつ改良された蛍光体組成物及びプラズマディスプレイパネルを提供することにある。
【課題を解決するための手段】
【０００８】
上記課題を解決するために、本発明のある観点によれば、下記化学式１の化合物又は下記化学式２の化合物と、下記化学式３の化合物とを、３：７〜６：４の質量比で含有する蛍光体組成物が提供される。
【０００９】
Ｇｄ１−ｙＴｂｙＡｌ３（ＢＯ３）４（０．０５≦Ｙ≦０．８）  ・・・（化学式１）
ＹＢＯ３：Ｔｂ３＋  ・・・（化学式２）
Ｚｎ（Ｇａ１−ＸＡｌＸ）２Ｏ４：Ｍｎ２＋（０．２≦Ｘ≦０．８）  ・・・（化学式３）
【００１０】
前記蛍光体組成物は、緑色光を発光する蛍光体組成物であってもよい。
【００１１】
上記課題を解決するために、本発明の別の観点によれば、互いに対向する第１基板および第２基板と、前記第１基板と前記第２基板との間の放電空間に配置された蛍光体層と、前記放電空間に放電を起こすように電圧を印加する放電電極と、前記放電空間に注入された放電ガスと、を備え、前記蛍光体層は、下記化学式１の化合物又は下記化学式２の化合物と、下記化学式３の化合物と、を、３：７〜６：４の質量比で混合した蛍光体を含有するプラズマディスプレイパネルが提供される。
【００１２】
Ｇｄ１−ｙＴｂｙＡｌ３（ＢＯ３）４（０．０５≦Ｙ≦０．８）  ・・・（化学式１）
ＹＢＯ３：Ｔｂ３＋  ・・・（化学式２）
Ｚｎ（Ｇａ１−ＸＡｌＸ）２Ｏ４：Ｍｎ２＋（０．２≦Ｘ≦０．８）  ・・・（化学式３）
【００１３】
前記放電空間は、複数の放電セルに区画され、前記放電セルに、緑色蛍光体層が配置され、前記緑色蛍光体層は、下記化学式１の化合物又は下記化学式２の化合物と、下記化学式３の化合物とを３：７〜６：４の質量比で混合した緑色蛍光体を含有してもよい。
【００１４】
前記放電空間は、複数の放電セルに区画され、前記放電セルそれぞれに、赤色蛍光体層、緑色蛍光体層、及び青色蛍光体層が配置され、前記緑色蛍光体層は、下記化学式１の化合物又は下記化学式２の化合物と、下記化学式３の化合物とを３：７〜６：４の質量比で混合した緑色蛍光体を含有してもよい。
【発明の効果】
【００１５】
本発明によれば、色再現性と共に残光時間を短縮して発光効率を高めることにより輝度を向上させることが可能である。
【図面の簡単な説明】
【００１６】
【図１】本発明に関するＰＤＰの斜視図である。
【発明を実施するための形態】
【００１７】
以下に、本発明の好適な実施の形態について詳細に説明する。
【００１８】
＜蛍光体組成物＞
本発明の一実施形態に係る蛍光体組成物は、緑色光を発光するものであり、下記化学式１の化合物又は下記化学式２の化合物と、下記化学式３の化合物と、を３：７〜６：４の質量比で混合した組成物である。
【００１９】
Ｇｄ１−ｙＴｂｙＡｌ３（ＢＯ３）４（０．０５≦Ｙ≦０．８）  ・・・（化学式１）
ＹＢＯ３：Ｔｂ３＋  ・・・（化学式２）
Ｚｎ（Ｇａ１−ＸＡｌＸ）２Ｏ４：Ｍｎ２＋（０．２≦Ｘ≦０．８）  ・・・（化学式３）
【００２０】
前記混合質量比が３：７を超えれば、すなわち、前記混合質量比が２：８である場合、残光時間が９ｍｓ以上になって発光効率を低下させる。前記残光時間は、発光効率に直接的な影響を及ぼす。すなわち、残光時間が短いほど、発光効率は向上する。したがって、ディスプレイ装置の輝度を改善できる。また、前記残光時間は、ディスプレイ装置の残像及び／又はフリッカー現象にも直接的に影響を及ぼし、前記残光時間が長いほど、残像及び／又はフリッカー現象が激しくてディスプレイ装置の信頼性を低下させる。したがって、前記混合質量比は、３：７を超えてはならない。
【００２１】
また、前記質量比が６：４を超えれば、すなわち、７：３、８：２などである場合、色再現性特性が落ちて、所望の画質を具現できない。
【００２２】
本発明の一実施形態に係る蛍光体組成物は、例えば、前記化学式１の化合物と、前記化学式３の化合物とを、３：７〜６：４の質量比で混合して形成できる。
【００２３】
前記化学式３の化合物は、次のような方法で製造できる。亜鉛化合物とガリウム化合物、アルミニウム化合物を、前記化学式３の条件を満たすように混合して、蛍光体母体を形成する。蛍光体母体をなす前記化合物は、硝酸塩、酢酸塩、塩化物、酸化物、炭酸塩または硫化物などの形態を持つことができる。前記蛍光体母体をなす化合物の粉末を混合し、これに活性剤であるマンガン（Ｍｎ）をドーピングする。そして、熱処理することで公知の固状反応法によって前記化学式３の化合物を製造できる。前記固状反応法以外のスプレーピロリシス方法によっても製造できる。これは、当業者ならば前記方法により製造できるので、具体的な記載は省略する。
【００２４】
また、前記化学式１の化合物は、ガドリニウム化合物、テルビウム化合物、アルミニウム化合物及びホウ酸化合物を、化学式１の条件を満たすように混合して蛍光体母体を形成し、前記化学式３の化合物と同じ方法で熱処理して製造できる。
【００２５】
したがって、前記のように製造された化合物１と化合物３とを３：７〜６：４の質量比で混合して、本発明の一実施形態に係る蛍光体組成物を製造できる。
【００２６】
また、本発明の他の実施形態に係る蛍光体組成物は、例えば、前記化学式２の化合物と前記化学式３の化合物とを３：７〜６：４の質量比で混合して形成できる。
【００２７】
前記化学式２の化合物は、イットリウム化合物、ホウ酸化合物を前記化学式２の条件を満たすように混合して蛍光体母体を製造し、テルビウムをドーピングして前記化学式３と同じ方法で熱処理することで製造できる。
【００２８】
したがって、前記化学式２の化合物と化学式３の化合物とを３：７〜６：４の質量比で混合して、本発明の他の実施形態に係る蛍光体組成物を製造できる。
【００２９】
前記のような蛍光体組成物は、Ｚｎ２ＳｉＯ２：Ｍｎ、ＢａＭｇＡｌ１０Ｏ１７：Ｍｎ、またはＢａＭｇＡｌ１２Ｏ１９：ＭｎＬｉ２ＺｎＧｅ３Ｏ８：Ｍｎなどと混合して緑色蛍光体組成物を製造してもよい。
【００３０】
＜ＰＤＰ＞
図１は、本発明の一実施形態に係るＰＤＰの分解斜視図である。本実施形態では、３電極面放電ＰＤＰを例示するが、これに限定されるものではなく、蛍光体層が配置されうるＰＤＰならば、いずれも本発明に含まれうる。
【００３１】
図１を参照すれば、本実施形態に関するＰＤＰは、前方パネル２１０と、後方パネル２２０と、を備える。
【００３２】
前方パネル２１０は、第１基板２１１、第１基板２１１上に互いに平行に配置された複数の維持電極対２１４、前記維持電極対２１４を覆っている第１誘電体層２１５及び保護膜２１６を備える。
【００３３】
後方パネル２２０は、前記第１基板２１１に対向して配置される第２基板２２１、前記第２基板２２１上に前記維持電極対２１４を横切って配置された複数のアドレス電極２２２、前記アドレス電極２２２を覆う第２誘電体層２２３及び前記第２誘電体層２２３上にマトリックス形態に配置された隔壁２２４を備える。
【００３４】
前記前方パネル２１０と後方パネル２２０とが結合すれば、隔壁２２４の下部は第２誘電体層２２３と接し、上部は第１誘電体層２１５と接する。したがって、隔壁２２４は、第１基板２１１と第２基板２２１との間の放電空間を区画して複数の放電セル２２６を形成させる。本実施形態で、隔壁２２４はマトリックス形態に配置されるので、前記放電セル２２６は長方形になっている。
【００３５】
前記放電セル２２６の内部に、蛍光体層２２５が配置される。具体的に、本実施形態に関するＰＤＰは、赤色蛍光体層２２５ａ、緑色蛍光体層２２５ｂ及び青色蛍光体層２２５ｃが配置される。
【００３６】
赤色蛍光体層２２５ａは、例えば、（Ｙ，Ｇｄ）ＢＯ３：Ｅｕ、またはＹ（Ｖ，Ｐ）Ｏ４：Ｅｕの赤色蛍光体を、青色蛍光体層２２５ｃは、例えば、ＢａＭｇＡｌ１０Ｏ１７：Ｅｕ、またはＣａＭｇＳｉ２Ｏ６：Ｅｕの青色蛍光体を含む。前記赤色蛍光体、青色蛍光体は例示的なものであり、本発明がこれに限定されるものではない。
【００３７】
緑色蛍光体層２２５ｂは、前記化学式１の化合物及び前記化学式３の化合物、または、前記化学式２の化合物及び前記化学式３の化合物を、３：７〜６：４の質量比で混合した蛍光体組成物を含む。前記質量比が３：７を超えれば、すなわち、２：８、１：９であれば、残光時間が９ｍｓ以上になる。前記残光時間は、蛍光体の発光効率に直接的に影響を及ぼすが、９ｍｓ以上ならば、ディスプレイ製品として使われうる発光効率に到達できない。また、前記蛍光体の残光時間は、視聴者が点滅するように感じられるフリッカー現象に影響を及ぼす。特に、このような残光時間が９ｍｓ以上ならば、フリッカー現象による視聴者の目の疲労が増大してディスプレイ製品として使用できない。
【００３８】
また、前記質量比が６：４を超えれば、すなわち、７：３．８：２であるの場合、色再現性が大きく低下する。現在優秀な色再現性を持つＰＤＰで色座標は、ｘ座標値が０．２５９８、ｙ座標値が０．６８８４を持つ。緑色蛍光体の場合、ｘ座標値が低くｙ座標値は高くなる方向に行くほど色再現性が優秀であるので、前記ＰＤＰと同等以上の色再現性を持つためには、ｘ座標値が０．２５９８以下、ｙ座標値が０．６８８４以上を持つことが好ましい。これは、緑色蛍光体の場合、色再現範囲を広げるために要求される基準である。色再現範囲は、色座標系でＲＧＢ蛍光体の色座標を三角形にして、その面積を計算した値が色再現範囲であるが、前記三角形の面積を広げるために、緑色蛍光体の色座標に関してＸは小さな値を持ち、Ｙは大きい値を持たねばならない。したがって、本実施形態に係る緑色蛍光体組成物は、前記化学式１の化合物及び前記化学式３の化合物、または、前記化学式２の化合物及び前記化学式３の化合物の混合が、６：４質量比を超えない。
【００３９】
前記蛍光体層２２５は、蛍光体ペーストを製造した後、前記蛍光体ペーストを放電セル２２６内に塗布した後、乾燥及び焼結して形成できる。前記蛍光体ペーストは、前記蛍光体にバインダー樹脂と溶媒とを混合して製造できる。特に、緑色蛍光体ペーストは、前記化学式１の化合物及び前記化学式３の化合物、または、前記化学式２の化合物及び前記化学式３の化合物を、３：７〜６：４の質量比で混合した蛍光体組成物を、バインダー樹脂と溶媒とを混合して製造できる。
【００４０】
前記バインダー樹脂としては、例えば、セルロース系樹脂、アクリル系樹脂またはこれらの混合物が使われうる。前記セルロース系樹脂としては、例えば、メチルセルロース、エチルセルロース、プロピルセルロース、ヒドロキシメチルセルロース、ヒドロキシエチルセルロース、ヒドロキシプロピルセルロース、ヒドロキシエチルプロピルセルロース、またはこれらの混合物などが使われうる。前記アクリル系樹脂としては、例えば、ポリメチルメタクリレート、ポリイソプロピルメタクリレート、ポリイソブチルメタクリレート、またはメチルメタクリレート、エチルメタクリレート、プロピルメタクリレート、ブチルメタクリレート、ヘキシルメタクリレート、２−エチルヘキシルメタクリレート、ベンジルメタクリレート、ジメチルアミノエチルメタクリレート、ヒドロキシエチルメタクリレート、ヒドロキシプロピルメタクリレート、ヒドロキシブチルメタクリレート、フェノキシ２−ヒドロキシプロピルメタクリレート、グリシジルメタクリレート、メチルアクリレート、エチルアクリレート、プロピルアクリレート、ブチルアクリレート、ヘキシルアクリレート、２−エチルヘキシルアクリレート、ベンジルアクリレート、ジメチルアミノエチルアクリレート、ヒドロキシエチルアクリレート、ヒドロキシプロピルアクリレート、ヒドロキシブチルアクリレート、フェノキシ２−ヒドロキシプロピルアクリレート、グリシジルアクリレートのようなアクリル系モノマーの共重合体、またはこれらの混合物が使われうる。場合によって、前記組成物は少量の無機バインダーを含むこともある。望ましく、前記バインダー樹脂の含有量は蛍光体ペースト１００質量部に対して２〜８質量部とすることができる。
【００４１】
前記溶媒としては、例えば、アルコール系、エーテル系、エステル系またはこれらの混合物などが使われ、さらに望ましくは、ブチルセロソルブ（Ｂｕｔｙｌ  Ｃｅｌｌｏｓｏｌｖｅ：ＢＣ）、ブチルカルビトルアセテート（Ｂｕｔｙｌ  Ｃａｒｂｉｔｏｌ  Ａｃｅｔａｔｅ：ＢＣＡ）、テルピネオールまたはこれらの混合物などが使われうる。前記溶媒の含有量があまりにも多いか、あまりにも少なければ、前記組成物の流動特性が適していなくて緑色蛍光体層を形成する工程が難しくなる。このような点を考慮して前記溶媒の含有量は、蛍光体ペースト１００質量部に対して２５〜７５質量部とすることができる。
【００４２】
前記蛍光体ペーストは、流動特性、工程特性などを向上させるためにその他の添加剤をさらに含むことができる。前記添加剤としては、例えば、ベンゾフェノンのような光増減剤、分散剤、シリコン系の消泡剤、平滑剤、可塑剤、酸化防止剤のような多様な添加剤が単独、または組み合わせで使われ、これら添加剤はいずれも当業者が商業的に入手できる。
【００４３】
前記蛍光体とバインダー樹脂及び溶媒を混合及び攪拌した後、蛍光体ペーストを放電セル２２６に塗布する。１２０℃〜１４０℃程度で乾燥した後、約２００℃〜６００℃で１〜４時間焼結する。したがって蛍光体層２２５を形成できる。
【００４４】
前記発光セル２２６の内部には放電ガスが充填される。この放電ガスは、例えば、Ｘｅが５％〜１０％含まれたＮｅ−Ｘｅ混合ガスであるが、必要に応じてＮｅの少なくとも一部がＨｅに代替されることもある。
【実施例】
【００４５】
以下、本発明に関する蛍光体組成物の残光時間、発光特性、及び色再現性を評価した例を詳細に説明する。
【００４６】
＜評価１：残光時間評価＞
Ｇｄ０．６Ｔｂ０．４Ａｌ３（ＢＯ３）４と、Ｚｎ（Ｇａ０．５Ａｌ０．５）２Ｏ４：Ｍｎ２＋と、を下記の表１の質量比で混合して、残光時間を測定した。対照群として、Ｚｎ２ＳｉＯ４：Ｍｎ２＋とＹＢＯ３：Ｔｂとを８０：２０の質量比で混合した緑色蛍光体を使用した。
【００４７】
【表１】
2009209364.tif 000003
【００４８】
前記表１を参照すれば、Ｚｎ（Ｇａ０．５Ａｌ０．５）２Ｏ４：Ｍｎ２＋の含有量が増大するほど残光時間が長くなることが分かる。特に、Ｇｄ０．６Ｔｂ０．４Ａｌ３（ＢＯ３）４と、Ｚｎ（Ｇａ０．５Ａｌ０．５）２Ｏ４：Ｍｎ２＋と、を２０：８０の質量比で含有する場合から、残光時間が９ｍｓ以上になることが分かる。したがって、残光時間を９ｍｓ以下とするために、緑色蛍光体は、Ｇｄ０．６Ｔｂ０．４Ａｌ３（ＢＯ３）４とＺｎ（Ｇａ０．５Ａｌ０．５）２Ｏ４：Ｍｎ２＋との含有量が３０：７０の質量比を超えてはならない。
【００４９】
＜評価２：発光特性評価＞
前記表１のサンプルを利用して、発光特性を調べた。具体的には、相対的な輝度及び輝度飽和を測定した。相対的な輝度は、現在ＰＤＰに適用中の蛍光体と比較して測定（計算）し、輝度飽和は、サステインフリークエンシー（ｓｕｓｔａｉｎ  ｆｒｅｑｕｅｎｃｙ）を増加させつつ輝度を測定して計算した。結果を、以下の表２に示す。
【００５０】
その結果、本実施例に関する蛍光体組成物は、対照群と同等レベルの輝度を持ちつつ、対照群対比輝度飽和が増加することが分かる。したがって、輝度減少効果なしに輝度飽和特性が改善されて、ＰＤＰに適用時にパネル輝度の向上及び感性化に有利な効果があるということが分かる。
【００５１】
【表２】
2009209364.tif 000004
【００５２】
＜評価３：色再現性評価＞
前記評価１のサンプルを利用して、色再現性を評価した。その結果は、下記の表３の通りである。緑色蛍光体は、色座標でｘ座標値が低いほど、また、ｙ座標値が高いほど色再現性に優れている。したがって、対照群対比色再現性が同等以上のレベルを持つ蛍光体組成物は、Ｇｄ０．６Ｔｂ０．４Ａｌ３（ＢＯ３）４とＺｎ（Ｇａ０．５Ａｌ０．５）２Ｏ４：Ｍｎ２＋との含有量が６０：４０以上の質量比を超えてはならないことがわかる。
【００５３】
【表３】
2009209364.tif 000005
【００５４】
前記評価を総合した結果、Ｇｄ０．６Ｔｂ０．４Ａｌ３（ＢＯ３）４と、Ｚｎ（Ｇａ０．５Ａｌ０．５）２Ｏ４：Ｍｎ２＋と、を、３：７〜６：４の質量比で含有する本発明の一実施形態に関する蛍光体組成物は、相対的輝度対比輝度飽和特性が顕著に改善されたものであって、緑色蛍光体として有効に利用でき、色再現性に優れただけでなく残光時間を短縮することによって発光効率を高めることができる。また、前記残光時間の短縮はフリッカー現象及び／または残像問題を防止できる。
【００５５】
以上説明したように、本実施例に係る蛍光体組成物は、Ｇｄ０．６Ｔｂ０．４Ａｌ３（ＢＯ３）４とＺｎ（Ｇａ０．５Ａｌ０．５）２Ｏ４：Ｍｎ２＋とを３：７〜６：４の質量比で含有する緑色蛍光体であり、９ｍｓ以下の残光時間を持つことによって発光効率を向上させて残像及び／またはフリッカー現象を防止できる。また、色再現性側面でも緑色を効果的に具現できるので、自発光ディスプレイ装置、特にプラズマディスプレイ装置に常用可能に利用できる。
【００５６】
また、上述の実施例では、ｘ＝０．５、ｙ＝０．４の場合における結果のみを示したが、０．２≦ｘ≦０．８、０．０５≦ｙ≦０．８の範囲においても同様に、９ｍｓ以下の残光時間を有し、色再現性の点からも緑色を効果的に具現できる。
【００５７】
また、ＹＢＯ３：Ｔｂ３＋とＺｎ（Ｇａ０．５Ａｌ０．５）２Ｏ４：Ｍｎ２＋とを３：７〜６：４の質量比で含有する緑色蛍光体であっても、前述のように９ｍｓ以下の残光時間を有し、色再現性の点からも緑色を効果的に具現できる。
【００５８】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５９】
本発明は、自発光ディスプレイ装置、特にプラズマディスプレイ装置に好適に用いられる。
【符号の説明】
【００６０】
２１０    前方パネル
２１１    第１基板
２１４    維持電極対
２１５    第１誘電体層
２１６    保護膜
２２０    後方パネル
２２１    第２基板
２２２    アドレス電極
２２３    第２誘電体層
２２４    隔壁
２２５    蛍光体層
２２５ａ    赤色蛍光体層
２２５ｂ    緑色蛍光体層
２２５ｃ    青色蛍光体層
２２６    放電セル
【図１】
2009209364.tif 000006